ПОРИСТЫЕ РАЗВЕТВЛЕННЫЕ/ВЫСОКОРАЗВЕТВЛЕННЫЕ ПОЛИИМИДЫ

1. Способ получения пористых частиц, содержащих по меньшей мере один полиимид, посредством реакции
(A) по меньшей мере одного полиизоцианата, содержащего в среднем по меньшей мере две изоцианатные группы на молекулу, и
(B) по меньшей мере одной поликарбоновой кислоты, содержащей по меньшей мере две СООН-группы на молекулу, или ее ангидрида в присутствии по меньшей мере одного растворителя, по меньшей мере одного катализатора и при необходимости по меньшей мере одной дополнительной добавки, для осаждения полиимида в растворителе с образованием пористых частиц,
причем катализатор представляет собой воду.
2. Способ по п. 1, отличающийся тем, что указанный по меньшей мере один растворитель выбран из группы, состоящей из кетонов, ароматических соединений, гликолей, сложных эфиров, производных пирролидона, амидов, серосодержащих соединений и смесей двух или более из перечисленных соединений.
3. Способ по п. 1, отличающийся тем, что реакцию проводят при температуре от 10 до 200°C.
4. Способ по п. 1, отличающийся тем, что указанный по меньшей мере один полифункциональный изоцианат, содержащий в среднем по меньшей мере две изоцианатные группы на молекулу, выбран из дифенилметан-4,4'-диизоцианата, дифенилметан-2,4'-диизоцианата, дифенилметан 2,2'-диизоцианата и олигомерного дифенилметан диизоцианата.
5. Способ по п. 1, отличающийся тем, что указанная по меньшей мере одна поликарбоновая кислота, содержащая по меньшей мере две карбоксильные группы на молекулу, или ее ангидрид выбраны из группы, состоящей из следующих соединений: 1,2,3-бензолтрикарбоновая кислота, 1,2,3-бензолтрикарбоновый диангидрид, 1,3,5-бензолтрикарбоновая кислота (тримезиновая кислота), 1,2,4-бензолтрикарбоновая кислота (тримеллитовая кислота), тримеллитовый ангидрид, 1,2,4,5-бензолтетракарбоновая кислота (пиромеллитовая кислота), 1,2,4,5-бензолтетракарбоновый диангидрид (пиромеллитовый диангидрид), 3,3',4,4''-бензофенонтетракарбоновая кислота, 3,3',4,4''-бензофенонтетракарбоновый диангидрид, бензолгексакарбоновая кислота (меллитовая кислота), ангидриды меллитовой кислоты, и их смеси.
6. Способ по п. 1, отличающийся тем, что концентрация указанного по меньшей мере одного полиизоцианата, содержащего в среднем по меньшей мере две изоцианатные группы на молекулу, в растворителе составляет от 0.01 до 0.6 моль/л.
7. Способ по любому из п.п. 1-6, отличающийся тем, что концентрация указанной по меньшей мере одной поликарбоновой кислоты, содержащей по меньшей мере две СООН-группы на молекулу, или ее ангидрида в растворителе составляет от 0.05 до 2.0 моль/л.
8. Способ по п. 1, отличающийся тем, что после стадии (В) полученные пористые частицы сушат с получением деталей, корпусов, пен и/или материалов, содержащих пористую сетку.
9. Пористые частицы, полученные способом по любому из п.п. 1-8.
10. Детали, корпуса, пены и/или материалы, содержащие пористые частицы по п. 9.
11. Применение пористых частиц по п. 9 или деталей, корпусов, пен и/или материалов по п. 10 в качестве изолирующего материала и в вакуумных изоляторах.